(57)【要約】      （修正有）【課題】基材上に長手方向に亘って形成された塗膜の幅方向の端部の精度を多面的にかつ客観的に評価することが可能な塗膜端部の精度の定量化方法を提供すること。【解決手段】基材２上の塗膜３の電子画像を得るステップと、電子画像から塗膜端部３１を含む評価領域４の画像を抽出し、塗膜３の光学的プロファイルと基材２の露出面の光学的プロファイルとを解析手段６により得るステップと、塗膜端３２に対し略平行な基準直線を評価領域４内に設定し、基準直線と塗膜端３２との間の幅方向の距離に基づいて凹凸の大きさの指標を解析手段６により求めるステップと、塗膜端３２の総延長に基づいて微細凹凸の平滑性の指標を求めるステップと、を含むことを特徴とする塗膜端部の精度の定量化方法。【選択図】図１
2019100879.tif 000002
【特許請求の範囲】
【請求項１】
基材上に該基材の長手方向に亘って形成された塗膜の該長手方向に直交する幅方向の端部に形成された塗膜端の凹凸の大きさと、該塗膜端を構成する塗膜端面に形成された微細凹凸の平滑性とを評価する塗膜端部の精度の定量化方法であって、
基材上に形成された塗膜の電子画像を得るステップと、
得られた電子画像から評価される塗膜端部を含む評価領域の画像を抽出し、該評価領域における前記塗膜の光学的プロファイルと前記基材の露出面の光学的プロファイルとを得るステップと、
前記評価領域において、前記塗膜端に対して略平行な基準直線を該評価領域内に設定し、前記光学的プロファイルに基づいて該基準直線と該塗膜端との間の前記幅方向の距離を求め、得られた前記距離に基づいて前記評価領域における前記凹凸の大きさの指標を求めるステップと、
前記光学的プロファイルに基づいて前記評価領域における前記塗膜端の総延長を求め、得られた前記総延長に基づいて前記評価領域における前記微細凹凸の平滑性の指標を求めるステップと、
を含むことを特徴とする塗膜端部の精度の定量化方法。
【請求項２】
前記塗膜端の前記凹凸の大きさの指標が、前記評価領域における前記基準直線と前記塗膜端との間の前記幅方向の距離に基づいて求められた、前記凹凸の最大深さ、及び／又は、前記距離の分布における標準偏差であり、
前記塗膜端を構成する前記塗膜端面に形成された前記微細凹凸の平滑性の指標が、前記評価領域における前記基準直線の長さに対する前記塗膜端の総延長の比である、
ことを特徴とする請求項１に記載の塗膜端部の精度の定量化方法。
【請求項３】
前記基準直線が、前記基材の露出面の光学的プロファイルに基づいて求められた、前記評価領域における前記基材の前記幅方向の端に相当する基材端輪郭線であることを特徴とする請求項１又は２に記載の塗膜端部の精度の定量化方法。
【請求項４】
前記塗膜端が、前記塗膜の光学的プロファイルに基づいて求められた、前記評価領域における前記塗膜の前記幅方向の端に相当する塗膜端輪郭線であることを特徴とする請求項１〜３のうちのいずれか一項に記載の塗膜端部の精度の定量化方法。
【請求項５】
基材上に該基材の長手方向に亘って形成された塗膜の該長手方向に直交する幅方向の端部に形成された塗膜端の凹凸の大きさと、該塗膜端を構成する塗膜端面に形成された微細凹凸の平滑性とを評価する塗膜端部の精度の定量化装置であって、
基材上に形成された塗膜の電子画像を得る撮像手段と、前記電子画像に基づいて画像解析する解析手段とを備えており、
前記解析手段は、
得られた電子画像から評価される塗膜端部を含む評価領域の画像を抽出し、該評価領域における前記塗膜の光学的プロファイルと前記基材の露出面の光学的プロファイルとを得るステップと、
前記評価領域において、前記塗膜端に対して略平行な基準直線を該評価領域内に設定し、前記光学的プロファイルに基づいて該基準直線と該塗膜端との間の前記幅方向の距離を求め、得られた前記距離に基づいて前記評価領域における前記凹凸の大きさの指標を求めるステップと、
前記光学的プロファイルに基づいて前記評価領域における前記塗膜端の総延長を求め、得られた前記総延長に基づいて前記評価領域における前記微細凹凸の平滑性の指標を求めるステップと、
を実行するように構成されていることを特徴とする塗膜端部の精度の定量化装置。
【請求項６】
前記塗膜端の前記凹凸の大きさの指標が、前記評価領域における前記基準直線と前記塗膜端との間の前記幅方向の距離に基づいて求められた、前記凹凸の最大深さ、及び／又は、前記距離の分布における標準偏差であり、
前記塗膜端を構成する前記塗膜端面に形成された前記微細凹凸の平滑性の指標が、前記評価領域における前記基準直線の長さに対する前記塗膜端の総延長の比である、
ことを特徴とする請求項５に記載の塗膜端部の精度の定量化装置。
【請求項７】
前記基準直線が、前記基材の露出面の光学的プロファイルに基づいて求められた、前記評価領域における前記基材の前記幅方向の端に相当する基材端輪郭線であることを特徴とする請求項５又は６に記載の塗膜端部の精度の定量化装置。
【請求項８】
前記塗膜端が、前記塗膜の光学的プロファイルに基づいて求められた、前記評価領域における前記塗膜の前記幅方向の端に相当する塗膜端輪郭線であることを特徴とする請求項５〜７のうちのいずれか一項に記載の塗膜端部の精度の定量化装置。
【発明の詳細な説明】
【技術分野】
【０００１】
本発明は、塗膜端部の精度の定量化方法及び定量化装置に関し、より詳しくは、基材上に長手方向に亘って形成された塗膜の幅方向の端部の精度の定量化方法及び定量化装置に関する。
【背景技術】
【０００２】
従来より、様々な分野においてシート状の基材の表面の一部に塗膜を形成した部材が用いられており、例えば、各種の電池の電極やコンデンサの電極等を製造する過程で、シート状の基材の表面の一部にダイコーター、ロールコーター等を用いて電極活物質等を塗工して塗膜を形成する方法が採用されている。その際、実際に形成されている塗膜の厚さや幅等の寸法を検査することは、製品の均一性の管理や不良品を検出するうえで重要なことである。
【０００３】
このような塗膜の寸法を検査する方法として、例えば、特開２０１３−１６０５８１号公報（特許文献１）においては、塗工装置でシートに塗工した塗り幅やシート端をシートから所定の位置離れて配置したカメラを用いて撮影し、撮影画像を処理して塗工した塗り幅やシート端からの寸法を測定する塗工寸法装置において、前記シートが搬送されるローラ上にスケールを保持して出し入れ自在に配置するスケール保持ユニットを備えたことを特徴とする塗工寸法測定装置が開示されている。
【０００４】
また、特許５３１６９０４号公報（特許文献２）においては、長尺なシート状基材上に該基材の長手方向に亘って形成された塗工膜の該長手方向と交差する横方向の幅を検出する方法であって、以下の工程：ａ）．前記長手方向における所定の計測点において、前記塗工膜の前記横方向への厚みプロファイルを計測する工程、ここで前記厚みプロファイルは、前記幅に関する基準点Ｘ０からの前記横方向の距離Ｘに対する前記厚みに関する基準点Ｙ０からの塗工膜の厚さＹとして規定される；ｂ）．前記計測した厚みプロファイルに基づき、前記塗工膜の前記横方向の両方の端部それぞれの端部近傍領域において前記距離Ｘと前記厚さＹとの関数の近似曲線を作成する工程；及びｃ）．前記横方向の両方の端部それぞれの端部近傍領域について得られた近似曲線と、予め設定しておいた前記基準点Ｙ０からの厚み閾値Ｙｔとに基づいて、一方の端部近傍領域の近似曲線から求められた厚み閾値Ｙｔに対応する距離Ｘｅ１と、他方の端部近傍領域の近似曲線から求められた厚み閾値Ｙｔに対応する距離Ｘｅ２とを前記横方向の両方の端部とみなし、該Ｘｅ１とＸｅ２との差：Ｘｅ１−Ｘｅ２の絶対値を、前記所定の計測点における前記塗工膜の横方向の幅として算出する工程；を包含する塗工膜の幅の検査方法が開示されている。
【先行技術文献】
【特許文献】
【０００５】
【特許文献１】特開２０１３−１６０５８１号公報
【特許文献２】特許５３１６９０４号公報
【発明の概要】
【発明が解決しようとする課題】
【０００６】
しかしながら、前記のような従来の塗膜の検査方法はいずれも基本的に寸法公差に対する異常を検出することを主眼とするものであり、本発明者らは、このような塗膜を用いた電池等に対する要求性能が急速に高まっていく近年においては、より多面的にかつ客観的に塗膜を評価する必要性を認識するに至った。
【０００７】
一方、塗膜の寸法精度を比較的向上させ易い塗膜成分の分散液を用いた塗工方法以外に、近年は、塗膜成分の乾燥粉体や湿潤粉体を用いた塗工方法を採用する必要性も高まってきており、本発明者らは、塗膜の寸法精度、特に塗膜の端部の精度を客観的に評価する必要性を強く認識するに至った。
【０００８】
本発明は、このような本発明者らが見出した認識に基づいてなされたものであり、基材上に長手方向に亘って形成された塗膜の幅方向の端部の精度を多面的にかつ客観的に評価することが可能な塗膜端部の精度の定量化方法、並びに、そのような方法を実行することが可能な塗膜端部の精度の定量化装置を提供することを目的とする。
【課題を解決するための手段】
【０００９】
本発明者らは、前記目的を達成すべく鋭意研究を重ねた結果、基材上に長手方向に亘って形成された塗膜の幅方向の端部の精度として、塗膜端部の荒れ、すなわち塗膜端部に形成された塗膜端の凹凸の大きさと、かかる塗膜端を構成する塗膜端面の粗さ、すなわち塗膜端面に形成された微細凹凸の平滑性とに着目し、それらを定量化（数値化）した指標として得ることができれば塗膜端部の精度を多面的にかつ客観的に評価することが可能となり、塗膜の材料や塗工条件等を変更した際の最適化等を検討するうえで非常に有用な指標となることを見出し、本発明を完成するに至った。
【００１０】
すなわち、本発明の塗膜端部の精度の定量化方法は、基材上に該基材の長手方向に亘って形成された塗膜の該長手方向に直交する幅方向の端部に形成された塗膜端の凹凸の大きさと、該塗膜端を構成する塗膜端面に形成された微細凹凸の平滑性とを評価する塗膜端部の精度の定量化方法であって、
基材上に形成された塗膜の電子画像を得るステップと、
得られた電子画像から評価される塗膜端部を含む評価領域の画像を抽出し、該評価領域における前記塗膜の光学的プロファイルと前記基材の露出面の光学的プロファイルとを得るステップと、
前記評価領域において、前記塗膜端に対して略平行な基準直線を該評価領域内に設定し、前記光学的プロファイルに基づいて該基準直線と該塗膜端との間の前記幅方向の距離を求め、得られた前記距離に基づいて前記評価領域における前記凹凸の大きさの指標を求めるステップと、
前記光学的プロファイルに基づいて前記評価領域における前記塗膜端の総延長を求め、得られた前記総延長に基づいて前記評価領域における前記微細凹凸の平滑性の指標を求めるステップと、
を含むことを特徴とする方法である。
【００１１】
また、本発明の塗膜端部の精度の定量化装置は、基材上に該基材の長手方向に亘って形成された塗膜の該長手方向に直交する幅方向の端部に形成された塗膜端の凹凸の大きさと、該塗膜端を構成する塗膜端面に形成された微細凹凸の平滑性とを評価する塗膜端部の精度の定量化装置であって、
基材上に形成された塗膜の電子画像を得る撮像手段と、前記電子画像に基づいて画像解析する解析手段とを備えており、
前記解析手段は、
得られた電子画像から評価される塗膜端部を含む評価領域の画像を抽出し、該評価領域における前記塗膜の光学的プロファイルと前記基材の露出面の光学的プロファイルとを得るステップと、
前記評価領域において、前記塗膜端に対して略平行な基準直線を該評価領域内に設定し、前記光学的プロファイルに基づいて該基準直線と該塗膜端との間の前記幅方向の距離を求め、得られた前記距離に基づいて前記評価領域における前記凹凸の大きさの指標を求めるステップと、
前記光学的プロファイルに基づいて前記評価領域における前記塗膜端の総延長を求め、得られた前記総延長に基づいて前記評価領域における前記微細凹凸の平滑性の指標を求めるステップと、
を実行するように構成されていることを特徴とする装置である。
【００１２】
前記本発明の塗膜端部の精度の定量化方法及び定量化装置においては、前記塗膜端の前記凹凸の大きさの指標が、前記評価領域における前記基準直線と前記塗膜端との間の前記幅方向の距離に基づいて求められた、前記凹凸の最大深さ、及び／又は、前記距離の分布における標準偏差であることが好ましく、また、前記塗膜端を構成する前記塗膜端面に形成された前記微細凹凸の平滑性の指標が、前記評価領域における前記基準直線の長さに対する前記塗膜端の総延長の比であることが好ましい。
【００１３】
また、前記本発明の塗膜端部の精度の定量化方法及び定量化装置においては、前記基準直線が、前記基材の露出面の光学的プロファイルに基づいて求められた、前記評価領域における前記基材の前記幅方向の端に相当する基材端輪郭線であることが好ましい。
【００１４】
さらに、前記本発明の塗膜端部の精度の定量化方法及び定量化装置においては、前記塗膜端が、前記塗膜の光学的プロファイルに基づいて求められた、前記評価領域における前記塗膜の前記幅方向の端に相当する塗膜端輪郭線であることが好ましい。
【発明の効果】
【００１５】
本発明によれば、基材上に長手方向に亘って形成された塗膜の幅方向の端部の精度として、塗膜端部の荒れ、すなわち塗膜端部に形成された塗膜端の凹凸の大きさと、かかる塗膜端を構成する塗膜端面の粗さ、すなわち塗膜端面に形成された微細凹凸の平滑性とをそれぞれ定量化（数値化）した指標として得ることができるようになり、それらの指標により塗膜端部の精度を多面的にかつ客観的に評価することが可能となる。
【図面の簡単な説明】
【００１６】
【図１】本発明の塗膜端部の精度の定量化装置の好適な一実施形態の模式図である。
【図２】本発明の塗膜端部の精度の定量化方法の好適な一実施形態のフローチャートである。
【図３】塗膜の電子画像の一例を示すディスプレー上の中間調画像である。
【図４】評価領域の電子画像の一例を示すディスプレー上の中間調画像である。
【図５】評価領域の電子画像から求めた輝度値ヒストグラムの一例を示すグラフである。
【図６】端部凹凸評価ステップにおいて用いる二値化した評価領域の電子画像の一例を示すディスプレー上の中間調画像である。
【図７】基準直線（基材端輪郭線）と塗膜端との間の距離のばらつきのデータの一例を示すグラフである。
【図８】端面平滑性評価ステップにおいて用いる二値化した評価領域の電子画像の一例を示すディスプレー上の中間調画像である。
【図９】評価領域における塗膜端を細線化処理した状態の電子画像の一例を示すディスプレー上の中間調画像である。
【図１０】実施例における塗膜（Ａ）、塗膜（Ｂ）及び塗膜（Ｃ）について得られた評価領域の電子画像の一例をそれぞれ示すディスプレー上の中間調画像である。
【図１１】実施例における塗膜（Ａ）、塗膜（Ｂ）及び塗膜（Ｃ）について得られた基準直線（基材端輪郭線）と塗膜端との間の距離のばらつきのデータの一例をそれぞれ示すグラフである。
【図１２】実施例における塗膜（Ａ）、塗膜（Ｂ）及び塗膜（Ｃ）について得られた端面平滑性評価のために塗膜端を抽出した評価領域の電子画像の一例をそれぞれ示すディスプレー上の中間調画像である。
【発明を実施するための形態】
【００１７】
以下、図面を参照しながら、本発明の塗膜端部の精度の定量化方法及び定量化装置の好適な実施形態について詳細に説明する。なお、以下の説明及び図面中、同一又は相当する要素には同一の符号を付し、重複する説明は省略する。
【００１８】
本発明の塗膜端部の精度の定量化方法は、基材上に該基材の長手方向に亘って形成された塗膜の該長手方向に直交する幅方向の端部に形成された塗膜端の凹凸の大きさと、該塗膜端を構成する塗膜端面に形成された微細凹凸の平滑性とを評価する塗膜端部の精度の定量化方法であって、
基材上に形成された塗膜の電子画像を得るステップ（撮像ステップ）と、
得られた電子画像から評価される塗膜端部を含む評価領域の画像を抽出し、該評価領域における前記塗膜の光学的プロファイルと前記基材の露出面の光学的プロファイルとを得るステップ（光学的プロファイル取得ステップ）と、
前記評価領域において、前記塗膜端に対して略平行な基準直線を該評価領域内に設定し、前記光学的プロファイルに基づいて該基準直線と該塗膜端との間の前記幅方向の距離を求め、得られた前記距離に基づいて前記評価領域における前記凹凸の大きさの指標を求めるステップ（端部凹凸評価ステップ）と、
前記光学的プロファイルに基づいて前記評価領域における前記塗膜端の総延長を求め、得られた前記総延長に基づいて前記評価領域における前記微細凹凸の平滑性の指標を求めるステップ（端面平滑性評価ステップ）と、
を含む方法である。
【００１９】
また、本発明の塗膜端部の精度の定量化装置は、基材上に該基材の長手方向に亘って形成された塗膜の該長手方向に直交する幅方向の端部に形成された塗膜端の凹凸の大きさと、該塗膜端を構成する塗膜端面に形成された微細凹凸の平滑性とを評価する塗膜端部の精度の定量化装置であって、基材上に形成された塗膜の電子画像を得る撮像手段と、前記電子画像に基づいて画像解析する解析手段とを備えており、前記解析手段は、前記光学的プロファイル取得ステップと、前記端部凹凸評価ステップと、前記端面平滑性評価ステップとを実行するように構成されている。
【００２０】
図１に、本発明の塗膜端部の精度の定量化装置の好適な一実施形態の模式図を示す。
【００２１】
図１に示す定量化装置１は、シート状の基材２の表面上にその長手方向（図１においては紙面に対して垂直な方向）に亘って形成された塗膜３の前記長手方向に直交する幅方向（図１においては左右の方向）の塗膜端部３１に形成された塗膜端３２の凹凸の大きさと、塗膜端３２を構成する塗膜端面３３に形成された微細凹凸の平滑性とを評価する塗膜端部３１の精度の定量化装置である。そして、定量化装置１は、基材２上に形成された塗膜３の電子画像を得る撮像手段５と、前記電子画像に基づいて後述する画像解析をする解析手段６とを備えている。
【００２２】
撮像手段５は、前記電子画像を得ることができるものであればよく、特に制限されず、例えば、デジタルカメラ、ビデオ、スキャナー、電子顕微鏡等を用いることができる。また、解析手段６も特に制限されず、後述する画像解析をするプログラムがインストールされたコンピュータ等を用いることができる。さらに、画像解析をするプログラムも特に制限されず、例えば、市販のグラフ処理ソフトウェアである「ＩＧＯＲ  Ｐｒｏ」（ＷａｖｅＭｅｔｒｉｃｓ社製）、市販の数値解析ソフトウェアである「ＭＡＴＬＡＢ」（ＭａｔｈＷｏｒｋｓ社製）、パブリックドメインの画像処理ソフトウェアである「Ｉｍａｇｅ  Ｊ」、ＢＳＤライセンスに基づく画像認識に関連する機能のライブラリである「Ｏｐｅｎ  ＣＶ」等を用いて後述する画像解析を行うことができる。
【００２３】
以下、図２に示すフローチャートに基づいて、本発明の塗膜端部の精度の定量化方法の好適な一実施形態、及び、それを実行するための前記解析手段６における画像解析の好適な一実施形態について説明する。
【００２４】
（撮像ステップ）
図２に示すフローチャートにおいては、先ず、撮像手段５により基材２上に形成された塗膜３の電子画像を得る（Ｓ１０１：塗膜の電子画像化処理）。次に、得られた電子画像をグレースケール化し（Ｓ１０２：グレースケール化処理）、さらに、電子画像を回転補正して画像中の基材２及び塗膜３が水平になるように修正する（Ｓ１０３：回転補正処理）。その際、塗膜３が基材２の長手方向に亘って形成されていることから、基材２の幅方向の端（基材２のエッジ）２２が水平になるように回転補正することが好ましい。図３に、このようにして得られた塗膜の電子画像の一例を示す。
【００２５】
（光学的プロファイル取得ステップ）
次に、得られた電子画像から評価対象とする塗膜端部３１を含む所定の長さと所定の幅を有する長方形の評価領域４の画像を切り出す（Ｓ１０４：評価領域の抽出処理）。その際、評価対象とする塗膜端部３１と基材２の露出面２１が評価領域４に含まれていることが必要であり、後述する二値化処理において基材２の幅方向の端２２を認識するために基材２の外（基材外）の領域４１が更に含まれていることが好ましい。図４に、このようにして得られた評価領域４の電子画像の一例を示す。
【００２６】
次いで、得られた評価領域４の電子画像において基材領域における撮影光による反射（白飛び）ノイズをメディアンフィルターにより除去した後（Ｓ１０５：ノイズ除去処理）、評価領域４の電子画像から輝度値ヒストグラムを求め、得られた輝度値ヒストグラムに基づいて評価領域４の電子画像を二値化する（Ｓ１０６：画像の二値化処理）。図５に、このようにして得られた輝度値ヒストグラムの一例を示し、図６に、二値化した評価領域４の電子画像の一例を示す。
【００２７】
このようにして二値化した評価領域４の電子画像に基づいて、後述する端部凹凸評価ステップ及び端面平滑性評価ステップに用いる塗膜端部３１の光学的プロファイル（図６における上側の白い領域）と基材の露出面２１の光学的プロファイル（図６における黒い領域）が得られる。
【００２８】
（端部凹凸評価ステップ）
先ず、二値化した評価領域４の電子画像において、塗膜端部３１の端（塗膜３のエッジ）に対して略平行な基準直線を評価領域４内に設定するが、塗膜３が基材２の長手方向に亘って形成されていることから、基材の露出面２１の光学的プロファイルに基づいて求められる基材２の幅方向の端（基材２のエッジ）に相当する基材端輪郭線２２を基準直線として用いることが好ましい。
【００２９】
次に、二値化した評価領域４の電子画像における塗膜端部３１の光学的プロファイルと基材の露出面２１の光学的プロファイルとに基づいて、評価領域の測定位置（Ｎ）が図６における横軸方向の左端「Ｎ＝０列目（評価領域の下限）」から右端「Ｎ＝２０００列目（評価領域の上限）」の間の全ての領域において、測定位置Ｎ列目のラインプロファイルから基準直線（基材端輪郭線）２２と塗膜端３２との間の距離を算出する（Ｓ２０１〜Ｓ２０３）。なお、このような距離の算出は、基準直線（基材端輪郭線）２２と塗膜端３２との間のラインプロファイルを構成する画素数（ピクセル）をカウントすることによって求めることができる。
【００３０】
次いで、全ての評価領域において求められた前記距離の平均値を求め、各測定位置における前記距離から前記平均値を減算することにより、前記距離の平均値を基準とした各測定位置における前記距離のばらつきを求めることができる（Ｓ２０４：各距離から距離平均値を減算する処理）。図７に、このようにして得られた前記距離のばらつきのデータの一例を示す。
【００３１】
そして、得られた前記距離のばらつきのデータに基づいて、塗膜端部３１に形成された凹凸の大きさの指標として、塗膜端部３１に形成された凹凸の最大深さ（凹凸の最大位置と最少位置との差）を求める（Ｓ２０５：塗膜端凹凸の最大深さを算出する処理）と共に、前記距離の分布における標準偏差（分散であってもよい）を求める（Ｓ２０６：距離分布の標準偏差を算出する処理）。
【００３２】
このようにして、基材２上に形成された塗膜３の端部３１の荒れ、すなわち塗膜端部３１に形成された塗膜端３２の凹凸の大きさに関する指標として、凹凸の最大深さと塗膜端の幅方向の位置のばらつきに相当する標準偏差とをそれぞれ定量化（数値化）して得ることができる。
【００３３】
（端面平滑性評価ステップ）
先ず、前述の二値化した評価領域４の電子画像における塗膜端部３１の光学的プロファイルと基材の露出面２１の光学的プロファイルとに基づいて、評価領域４における塗膜端部３１の幅方向の端（塗膜端、塗膜のエッジ）３２を抽出する（Ｓ３０１：塗膜端の抽出処理）。なお、端面平滑性評価ステップにおいて用いる二値化した評価領域４の電子画像においては、図８に示すように、評価対象とする塗膜端部３１と基材２の露出面２１とが評価領域４に含まれていればよく、図８において、塗膜端部３１の光学的プロファイルは黒い領域、基材の露出面２１の光学的プロファイルは白い領域として示されている。
【００３４】
次に、評価領域４における塗膜端３２を細線化処理し（Ｓ３０２：塗膜端の細線化処理）、図９に示すような塗膜端の輪郭線３４を求める。そして、得られた塗膜端の輪郭線３４に基づいて、評価領域４における塗膜端の輪郭線３４の総延長を求める（Ｓ３０３：塗膜端輪郭線の総延長算出処理）。なお、このような総延長の算出は、塗膜端の輪郭線３４を構成する画素数（ピクセル）をカウントすることによって求めることができる。
【００３５】
次いで、このようにして求められた評価領域４における塗膜端の輪郭線３４の総延長に基づいて、塗膜端面３３に形成された微細凹凸の平滑性の指標として、評価領域４における基準直線（基材端輪郭線）２２の長さ（ｙ）（図９における評価領域４の横軸方向の直線長さに相当する）に対する塗膜端輪郭線３４の総延長（ｘ）の比（ｘ／ｙ）を求める（Ｓ３０４：基準直線（基材端輪郭線）の長さに対する塗膜端輪郭線の総延長の比を算出する処理）。
【００３６】
このようにして、基材２上に形成された塗膜３の塗膜端３２を構成する塗膜端面３３の粗さ、すなわち塗膜端面３３に形成された微細凹凸の平滑性を定量化（数値化）して得ることができる。
【００３７】
以上、図１〜９等に基づいて本発明の塗膜端部の精度の定量化方法及び定量化装置の好適な実施形態について説明したが、本発明の定量化方法及び定量化装置は上記実施形態に限定されるものではない。
【実施例】
【００３８】
以下、実施例に基づいて本発明をより具体的に説明するが、本発明は以下の実施例に限定されるものではない。
【００３９】
（実施例）
基材としてロール状に巻回された長尺のアルミニウム箔（幅：１５０ｍｍ、厚み：１５μｍ）、塗膜材料としてリチウムイオン二次電池用正極合材、コーターとしてロールコーターを用い、常法にしたがって基材の長手方向に亘って塗膜幅が５０ｍｍ、塗膜厚みが５０μｍ、基材端部の露出面の幅が２０ｍｍとなるように塗膜を形成した。
【００４０】
その際、本試験のために意図的に塗膜端部の精度が良品のもの（塗膜（Ａ））と、中間品のもの（塗膜（Ｂ））と、不良品のもの（塗膜（Ｃ））を作製した。前述の方法にしたがって塗膜（Ａ）、塗膜（Ｂ）及び塗膜（Ｃ）についてそれぞれ得られた評価領域の電子画像の一例を図１０に示す。なお、撮像手段としてはスキャナー（ＥＰＳＯＮ社製、商品名：ＧＴ−Ｘ９７０）を用い、読み取りの解像度は６００ｄｐｉ（４２．３３５μｍ／ｐｉｘｅｌ）とした。
【００４１】
次いで、塗膜（Ａ）、塗膜（Ｂ）及び塗膜（Ｃ）についてそれぞれ得られた評価領域の電子画像に基づいて、前述の方法にしたがって全ての評価領域において基材端と塗膜端との間の距離を求め、各測定位置における前記距離のばらつきを求めて、塗膜端部に形成された凹凸の最大深さ（凹凸の最大位置と最少位置との差）と、前記距離の分布における標準偏差を求めた。得られた結果を、図１１及び表１に示す。
【００４２】
さらに、塗膜（Ａ）、塗膜（Ｂ）及び塗膜（Ｃ）についてそれぞれ得られた評価領域の電子画像に基づいて、前述の方法にしたがって評価領域における塗膜端の輪郭線の総延長を求め、評価領域における基材端の長さ（ｙ）（評価領域４の横軸方向の直線長さ）に対する塗膜端輪郭線の総延長（ｘ）の比（ｘ／ｙ）を求めた。得られた結果を、図１２及び表１に示す。
【００４３】
【表１】
2019100879.tif 000003
【００４４】
表１、図１１及び図１２に示した結果から明らかな通り、塗膜端部の精度が悪い塗膜（Ｃ）においては、塗膜端部に形成された凹凸の大きさも、凹凸による塗膜端の幅方向の位置のばらつきに相当する標準偏差も、塗膜端輪郭線の総延長の長さ比もすべてにおいて数値が大きく、明らかに不良品であることが定量的に確認された。
【００４５】
それに対して、塗膜端部の精度が良品の塗膜（Ａ）と中間品の塗膜（Ｂ）とを比較すると、塗膜端部に形成された凹凸の大きさはやや塗膜（Ｂ）の方が大きいものの、凹凸による塗膜端の幅方向の位置のばらつきに相当する標準偏差はほぼ同等となっていたが、塗膜端輪郭線の総延長の長さ比においては大きな違いが確認された。したがって、塗膜端部の荒れ、すなわち塗膜端部に形成された塗膜端の凹凸の大きさに関する指標では良品と中間品の差を必ずしも明確に区別することは困難であったが、併せて塗膜端を構成する塗膜端面の粗さ、すなわち塗膜端面に形成された微細凹凸の平滑性に関する指標を評価することにより、良品と中間品の差を明確に定量化（数値化）して区別できることが確認された。
【００４６】
このように、塗膜端部の精度という観点において、塗膜端部に形成された塗膜端の凹凸の大きさに関する指標と塗膜端面に形成された微細凹凸の平滑性に関する指標との両面において比較することが重要であることが確認された。
【産業上の利用可能性】
【００４７】
以上説明したように、本発明によれば、基材上に長手方向に亘って形成された塗膜の幅方向の端部の精度として、塗膜端部の荒れ、すなわち塗膜端部に形成された塗膜端の凹凸の大きさと、かかる塗膜端を構成する塗膜端面の粗さ、すなわち塗膜端面に形成された微細凹凸の平滑性とをそれぞれ定量化（数値化）した指標として得ることができるようになり、それらの指標により塗膜端部の精度を多面的にかつ客観的に評価することが可能となる。
【００４８】
したがって、本発明の塗膜端部の精度の定量化方法及び定量化装置は、各種の電池の電極やコンデンサの電極等を製造する方法等において、得られた塗膜の精度を多面的にかつ客観的に評価する技術として、そして塗膜の材料や塗工条件等を変更した際の最適化等を検討するうえで非常に有用な技術である。
【符号の説明】
【００４９】
１：塗膜端部の精度の定量化装置、２：基材、２１：基材端部の露出面、２２：基材端（基準直線）、３：塗膜、３１：塗膜端部、３２：塗膜端、３３：塗膜端面、３４：塗膜端輪郭線、４：評価領域、４１：基材外の領域、５：撮像手段、６：画像解析手段。
【図１】
2019100879.tif 000004
【図２】
2019100879.tif 000005
【図３】
2019100879.tif 000006
【図４】
2019100879.tif 000007
【図５】
2019100879.tif 000008
【図６】
2019100879.tif 000009
【図７】
2019100879.tif 000010
【図８】
2019100879.tif 000011
【図９】
2019100879.tif 000012
【図１０】
2019100879.tif 000013
【図１１】
2019100879.tif 000014
【図１２】
2019100879.tif 000015